표 1 에 표시 된 바 와 같이 , 상기 실시 예 에서 의 리튬 이온 인산염 은 진 밀도 가 3 . 31 g / c . c 이 었 고 , 탭 밀도 는 0 . 79 g / c . c 였 다 . 실시 예 1 에서 는 , 약 2 내지 3 % 의 탄소 함량 이 조사 되 었 으므로 , 이것 은 리튬 이온 인산염 의 표면 위 에 탄소 재료 형성 을 나타내 었 다 . 0 . 67 k Ω 의 시트 저항 이 4 - 점 테스트 에 의해 조사 되 었 다 . 그 의 극판 저항 은 0 . 67 m Ω 이 었 다 . 또한 , 실시 예 1 에서 의 리튬 이온 인산염 의 g 당 의 표면적 은 30 . 3 c ㎡/ g ( BET 법 에 의해 측정 됨 ) 이 었 고 , 그 의 공동 직경 2 . 06 ㎚ 및 다공 도 0 . 06 c . c / g 이 측정 되 었 다 .